(57)【特許請求の範囲】
【請求項１】
床タイルを製造する方法であって、
前記床タイルが、下から順に、基材層と、印刷層と、透明フィルムとを備えてなり、かつ、前記基材層及び前記印刷層に陰刻の機械的エンボス模様が同時に形成されてなるものであり、
各層のラミネート及びエンボス過程を一連のロールにより連続的に行うこととを含んでなり、
前記機械的エンボスロールに、タイルの進み方向に対して連続的に連結される陽刻のエンボス模様が形成されていることを特徴とするものであり、
基材層と、印刷用白色シートと、及び透明フィルムをそれぞれ製造する段階と、
第１ラミネートロールを用いて、下から前記基材層と、前記印刷用白色シートの順にラミネートする段階と、
転写印刷ロールを用いて印刷用白色シートに転写印刷を施して印刷層を形成する段階と、
機械的エンボスロールを用いて基材層及び印刷層に機械的エンボス模様を形成する段階と、及び
第２ラミネートロールを用いて印刷層の上部に透明フィルムをラミネートする段階とを含んでなることを特徴とする、床タイルの製造方法。
【請求項２】
床タイルを製造する方法であって、
前記床タイルが、下から順に、基材層と、印刷層と、透明フィルムとを備えてなり、かつ、前記基材層及び前記印刷層に陰刻の機械的エンボス模様が同時に形成されてなるものであり、
各層のラミネート及びエンボス過程を一連のロールにより連続的に行うこととを含んでなり、
前記機械的エンボスロールに、タイルの進み方向に対して連続的に連結される陽刻のエンボス模様が形成されていることを特徴とするものであり、
基材層、印刷層と及び透明フィルムをそれぞれ製造する段階と、
機械的エンボスロールを用いて下から前記基材層、前記印刷層の順にラミネートすると同時に、前記基材層及び前記印刷層に機械的エンボス模様を形成する段階と、
第２ラミネートロールを用いて前記印刷層の上部に前記透明フィルムをラミネートする段階とを含むことを特徴とする、床タイルの製造方法。
【請求項３】
表面エンボスロールを用いて前記透明フィルムの上部に表面エンボスを形成した後に、表面処理層を形成する段階と、
前記基材層の下部にバランスシートをラミネートする段階をさらに含むことを特徴とする、請求項１又は２に記載の床タイルの製造方法。
【発明の詳細な説明】
【技術分野】
【０００１】
本発明は機械的エンボス模様による立体効果が与えられた床タイル及びその製造方法に係り、特に各層のラミネート及びエンボス過程を一連のロール(roll)により連続的に行なう床タイルの製造方法に関する。
【背景技術】
【０００２】
従来、印刷物を挿入して外観を具現した塩化ビニル樹脂床タイルび外観リアリティ具現方法は印刷物と表面エンボスにより平面的表現に限ぎられてきた。
【０００３】
従来の印刷物で外観を表現する床タイルは、白色塩化ビニル樹脂シート層にグラビア印刷やロータリ印刷を施した後、透明塩化ビニル樹脂で印刷層を保護し、印刷のリアリティにより外観を多様に表現したし、ホログラム効果など目の錯視現象に着目して深さ感や立体効果を付与したので、深さ感や立体感の付与に限界があった。
【０００４】
韓国実用新案登録第１５３１８８号には発泡層の上側に印刷面が形成された多数の樹脂層よりなり、前記印刷面にはエンボスロールのための機械的エンボス部が形成され、前記印刷面より上層の少なくとも一つの層にはスチレンモノマーから懸濁重合された架橋構造を有するビード状のスチレン樹脂よりなる球形物質によるエンボスが形成され、前記発泡層には発泡抑制剤による化学的エンボス部が形成されていることを特徴とするエンボス立体模様を有する床材が開示されているが、前記機械的エンボス部は本発明の機械的エンボス模様と構造的に相違であり、その製造方法については別に言及されていない。
【０００５】
本発明者らは基材層の上部に積層される印刷物を含み、圧着ロールにより前記基材層と印刷物に同時に形成される陰刻の機械的エンボス模様を有し、前記陰刻の機械的エンボス模様に充填される有色ゾルまたは透明ゾルを含み、前記印刷物、機械的エンボス模様及び有色ゾルまたは透明ゾルにより立体効果を有する塩化ビニル床タイルを工夫したし、このように印刷物の表面に機械的エンボス模様を付与した後、その上部に有色ゾルまたは透明ゾルを充填することにより立体感を具現したが、機械的エンボス模様の上部にゾルをコーティングすることにより工程が複雑になる問題点があった。
【０００６】
このような複雑な工程を単純化するため、ゾルコーティングの代りに機械的エンボス模様の上部に透明フィルムを積層したが、機械的エンボス模様が占める空間のためラミネート時気泡が発生して外観及び物性が低下する問題点があった。
【０００７】
また、前記床タイルは断続工程であるプレス工法で製造されることにより、床タイルの生産性が約１８坪(60 m2)/時間ほどに極めて低い問題点がある。
【発明の開示】
【発明が解決しようとする課題】
【０００８】
本発明は前述した問題点を勘案して案出されたもので。その目的は機械的エンボス模様による立体効果を有する床タイルの生産性を画期的に向上させられる床タイル及びその製造方法を提供するところにある。
【０００９】
本発明の他の目的は気泡発生による外観及び物性低下の問題点を解決することができる床タイル及びその製造方法を提供するところにある。
【課題を解決しようとする手段】
【００１０】
本発明は前述した目的を達成するため、下から基材層、印刷層、透明層を含み、基材層及び印刷層に陰刻の機械的エンボス模様が同時に形成され、機械的エンボス模様に透明層が充填され、印刷層、機械的エンボス模様及び透明層により立体効果を有する床タイルを提供する。
【００１１】
本発明において透明層は透明ゾルや有色ゾルをコーティングして形成することもできるが、望ましくは生産性向上のために透明フィルム状に積層することが望ましい。
【００１２】
本発明において機械的エンボス模様はいずれか一方向に対して連続的に連結されているのが望ましく、これにより気泡発生による外観及び物性低下の問題点を解決することができる。
【００１３】
本発明においてリアリティ補強のために透明フィルムの上部に表面エンボスが形成でき、また気泡発生を抑えるために透明フィルムの下部にピンエンボスが形成されうる。
【００１４】
本発明の床タイルは床のバランス、リアリティ補強及び表面物性を提供するため、基材層の下部にバランスシートが積層され、透明フィルムの表面には表面エンボスが付与され、透明フィルムの上部には表面処理層が形成されうる。
【００１５】
また、本発明は下からバランスシート、基材層、印刷層、透明フィルムよりなり、基材層及び印刷層に陰刻の機械的エンボス模様が同時に形成されている床タイルを製造するにおいて、各層のラミネート及びエンボス過程を一連のロールにより連続的に行なうことを特徴とする床タイルの製造方法を提供する。
【００１６】
本発明の第１実施形態に係る床タイルの製造方法は、バランスシート、基材層、印刷用白色シート及び透明フィルムをそれぞれ製造する段階と、第１ラミネートロールを用いて下からバランスシート、基材層、印刷用白色シートの順にラミネートする段階と、転写印刷ロールを用いて印刷用白色シートに転写印刷を施して印刷層を形成する段階と、機械的エンボスロールを用いて基材層及び印刷層に機械的エンボス模様を形成する段階、及び第２ラミネートロールを用いて印刷層の上部に透明フィルムをラミネートする段階とを含む。
【００１７】
本発明の第２実施形態に係る床タイルの製造方法は、バランスシート、基材層、印刷層及び透明フィルムをそれぞれ製造する段階と、機械的エンボスロールを用いて下からバランスシート、基材層、印刷層の順にラミネートすると同時に基材層及び印刷層に機械的エンボス模様を形成する段階、及び第２ラミネートロールを用いて印刷層の上部に透明フィルムをラミネートする段階を含む。
【００１８】
本発明において機械的エンボスロールにタイルの進み方向に対して連続的に連結される陽刻のエンボス模様が形成されることが望ましく、これにより機械的エンボス模様の上部に透明フィルムを熱ラミネートする時気泡発生を抑えることができる。
【００１９】
本発明の望ましい実施形態によれば、表面エンボスロールを用いて透明フィルムの上部に表面エンボスを形成した後表面処理層を形成する段階をさらに含み、これによりリアリティ補強と初期汚染性の克服が可能である。
【００２０】
本発明において印刷層は印刷適性を考慮してベース樹脂１００重量部に対して可塑剤１０ないし５０重量部を含む半硬質白色シートを使用し、立体感の極大化のためにパールインク及び/または銀粉を用いて全面または部分的に１次印刷した後一般インクで２次印刷することが望ましい。
【００２１】
本発明において機械的エンボス模様は縦断面状で同一模様内に２重ないし３重角で形成され、これにより立体感を極大化することができる。機械的エンボス模様の凹部深度は０．０５ないし０．９ｍｍであることが望ましい。
【００２２】
本発明は基材層と印刷層の表面に連続的に連結される機械的エンボス模様が存在し、その上部に耐久性を付与する目的で一定厚さの透明な保護フィルムが積層され、必要に応じて透明フィルムの上部に表面エンボス及び表面処理層が存在して立体感の具現が可能であり、特に連続工法を使用して床タイルの生産性を著しく上昇させることを特徴とする。
【００２３】
発明の効果
本発明は機械的エンボス模様により立体効果が付与された床タイルを製造するにおいて、各層のラミネート及びエンボス過程を一連のロールにより連続的に行うことにより、床タイルの生産性を画期的に改善することができる。
【００２４】
また、生地の進み方向に対して連続的に連結されるように機械的エンボス模様を付与することにより、別の加工処理なしにも機械的エンボス模様の上部に透明フィルムをラミネートする時気泡発生を抑えることができる。
【発明を実施するための最良の形態】
【００２５】
以下、添付した図面に基づき本発明を詳述する。
【００２６】
図１は本発明により立体模様の具現に必要な圧着ロールの断面図であり、図２及び図３はそれぞれ不規則及び規則的な模様パターンを有する圧着ロールの平面図である。図面に示された模様は例示的なものに過ぎず、何れの模様も使用可能である。
【００２７】
圧着ロールには印刷層の上部に機械的エンボス模様を付与できるように陽刻の凹凸模様が形成され、図２及び図３において矢印で示されたタイル生地の進み方向に対して、陽刻のエンボス模様が連続的に連結されることが望ましい。
【００２８】
本発明により連続工法による円滑な製造のため、圧着ロールにより付与される機械的エンボス模様は連続工法の特性上生地の進む方向にエンボスされた模様ができるだけ連結されているべきである。
【００２９】
生地の進み方向に機械的エンボス模様が連結されていない場合、機械的エンボス模様が付与された生地と透明フィルムが連続的に圧着ラミネートしつつエンボスの切れた部分に気泡の発生しやすくて製品に欠陥として現れる場合がある。
【００３０】
また、圧着ロールには立体感の極大化のために同一模様内２重ないし３重角が付与されることが望ましい。この際、模様が付与可能な圧着ロール及びエンボス板の凹部深度は０．０５ないし０．９ｍｍまで付与でき、こうすることにより立体感の極大化が可能である。
【００３１】
図４は本発明の一実施例により基材層１の上部には印刷層２が存在し、基材層１の下部にはバランスシート３が積層された生地の断面図である。
【００３２】
前記基材層１は塩化ビニル樹脂層であって、塩化ビニル樹脂と可塑剤、安定剤、炭酸カルシウムを主成分で配合した原料をバンバリー、ミキシング、予熱工程を経て一定厚さにカレンダを通じて加工したシートを巻き取ったものであり、この際炭酸カルシウムは塩化ビニル樹脂１００重量部に対して５０ないし５００重量部まで使用が可能である。また、基材層１はシート状以外に多数チップで構成されるチップ層でありうる。
【００３３】
前記印刷層２は印刷適性を考慮して半硬質白色シート(ベース樹脂１００重量部対比可塑剤約１０ないし５０重量部含み)を使用して、立体感の極大化のためにパールインク及び/または銀粉を全面または部分的に１次印刷し乾燥した後、一般インクで２次印刷を施して製造することができる。
【００３４】
パールインクまたは銀粉を使用して１次印刷する場合、光の散乱、乱反射効果を極大化して立体感の具現に有利である。印刷模様は大理石、ウッド、無晶形模様などいずれの模様も可能である。
【００３５】
前記バランスシート３は塩化ビニル樹脂シートであって、塩化ビニル樹脂と可塑剤、安定剤、炭酸カルシウムを主成分として配合した原料をバンバリー、ミキシング、予熱工程を経て一定厚さにカレンダを通じて加工したシートを巻き取ったものである。
【００３６】
前記印刷層２、基材層１、バランスシート３を熱ラミネート工法を使用して一体化させて半製品生地を製造し、製品の総厚さは基材層１の厚さに調節することができる。
【００３７】
一方、基材層１には寸法補強のために別の寸法補強層が挿入されうる。寸法補強層はガラス繊維や不織布を補強した層であって、基材層１間に積層され、製品使用中に発生する間隙現象を防止して床タイルの安定的な寸法安定性を具現することができる。
【００３８】
図５は図４の生地に一定形態の圧着ロールで機械的エンボス模様４を付与した生地の断面図である。
【００３９】
前記機械的エンボス模様４は、基材層１と印刷層２がラミネートされた半製品生地に一定形態の模様が付与された圧着ロール(図１ないし図３)を圧着させることにより、前記圧着ロールの陽刻凹凸模様が基材層１及び印刷層２の上部に転移され形成される。この際、使用される圧着ロールは気泡発生を防止しつつ立体効果を極大化するため、図１ないし図３に示したように、エンボス模様が生地の進み方向に連続的に連結されており、同一模様に２重ないし３重角を与えたものを使用するのが望ましい。
【００４０】
このように陽刻の圧着ロールで圧着することにより、陰刻の機械的エンボス模様４が付与された基材層１及び印刷層２を含む生地が生成される。
【００４１】
図６は図５の生地の上部に連続工法を用いて透明フィルム５をラミネートした生地の断面図であって、このように機械的エンボス模様４が付与された生地の上部に耐久性の向上のための透明フィルム５を熱合ラミネート工程で積層する場合、立体感を持たせた床タイルの製造が可能である。
【００４２】
前記透明フィルム５は製品表面の耐久性を向上させるために塩化ビニル樹脂、可塑剤、安定剤を配合した後バンバリー、ミキシング、予熱工程を経て一定厚さにカレンダを通じて加工したものである。
【００４３】
前記透明フィルム５の下部には気泡発生を防止する目的で、ピン(pin)状の多数のピンエンボス(または梨皮エンボスとも称する)が形成されうるが、本発明によって生地の進み方向に機械的エンボス模様４が連続的に連結される場合、別のピンエンボスがなくても気泡の発生を十分に抑えることができる。
【００４４】
図７は図６の生地に表面エンボス７と表面処理層６を形成して完成した床タイル完成品の断面図である。
【００４５】
前記表面処理層６は製品の初期汚染性を克服して耐汚染性向上のためにポリウレタンを主成分にする塗料を塗装して形成したものである。
【００４６】
前記表面エンボス７はリアリティを補強するために透明フィルム５の上部表面に形成したものである。
【００４７】
図８は本発明の第１実施例による連続的な製造工程図であり、ここで矢印は生地の進み方向を示す。
【００４８】
まず、バランスシート３、基材層１、印刷用白色シート２ａ及び透明フィルム５をそれぞれ製造する。
【００４９】
次いで、第１ラミネートロール１０を用いて下からバランスシート３、基材層２、印刷用白色シート２ａの順にラミネートする。
【００５０】
ラミネートされた生地の印刷用白色シート２ａの上部に転写印刷ロール２０及び転写印刷フィルム２ｂを用いて転写印刷を行うことにより印刷層２を形成する。この際、転写印刷フィルム２ｂとしてはポリエチレンテレフタレート(ＰＥＴ)などのフィルムを用いることができる。
【００５１】
印刷された生地の基材層１及び印刷層２の両方に機械的エンボスロール３０を用いて機械的エンボス模様４を形成する。
【００５２】
次いで、機械的エンボス模様４を付与した生地の印刷層２の上部に第２ラミネートロール４０を用いて透明フィルム５をラミネートする。
【００５３】
次いで、透明フィルム５の上部に表面エンボスロール５０を用いて表面エンボス７を形成する。
【００５４】
最後に、表面エンボス７が与えられた生地の最上部に表面処理層６を形成することにより本発明に係る床タイル製品を完成する。
【００５５】
図９は本発明の第２実施形態に係る連続的な製造工程図であって、図８の製造工程において転写印刷ロール２０を省き、機械的エンボスロール３０を第１ラミネートロール１０の役割まで兼ねさせた工程である。
【００５６】
まず、バランスシート３、基材層１、印刷層２及び透明フィルム５をそれぞれ製造する。この際、印刷層２は予め用意したもので、転写ＰＥＴと印刷物の使用が全て可能である。転写用ＰＥＴに印刷する場合と白色シートに直接に印刷する場合パールインクや銀粉の位置は逆になり、両方とも透明フィルム５に直接に接触するインクは一般インクである。
【００５７】
機械的エンボスロール３０を用いて下からバランスシート３、基材層１、印刷層２の順にラミネートすると同時に、基材層１及び印刷層２に機械的エンボス模様４を形成する。この場合機械的エンボスロール３０は図８において第１ラミネートロール１０の役割まで行う。
【００５８】
以降の製造工程は図８の製造工程と同様である。
【実施例１】
【００５９】
まず、重合度８００ないし１、３００の塩化ビニル樹脂１００重量部、可塑剤としてジオクチルフタレート３０重量部、熱安定剤としてバリウム-亜鉛系化合物４重量部、長期低温耐熱補強のためのエポキシ樹脂３重量部、顔料として二酸化チタン１５重量部、充填剤として炭酸カルシウム３０重量部をバンバリーミキサーで混練し、加熱軟化されたコンパウンドを１７０℃のカレンダで圧延して０．１ｍｍ厚さの印刷層用白色シート２ａを製造した。
【００６０】
次いで、重合度１、０００ないし１、３００の塩化ビニル樹脂１００重量部、ジオクチルフタレート３５重量部、バリウム-亜鉛系化合物３重量部、エポキシ樹脂３重量部をバンバリーミキサーで混練し、加熱軟化されたコンパウンドを１７０℃のカレンダで圧延して０．５ｍｍ厚さのシートである透明フィルム５を製造した。
【００６１】
その後、重合度８００ないし１、３００の塩化ビニル樹脂１００重量部、ジオクチルフタレート３０重量部、バリウム-亜鉛系化合物３重量部、エポキシ樹脂３重量部、炭酸カルシウム６０重量部をバンバリーミキサーで混練し、加熱軟化されたコンパウンドを１７０℃のカレンダで圧延して０．６５ｍｍ厚さのバランスシート３を製造した。
【００６２】
次いで、重合度８００ないし１、３００の塩化ビニル樹脂１００重量部、ジオクチルフタレート４０重量部、バリウム-亜鉛系化合物３重量部、エポキシ樹脂３重量部、炭酸カルシウム３００重量部をバンバリーミキサーで混練し、加熱軟化されたコンパウンドを１７０℃の２本カレンダで圧延して１．８５ｍｍ厚さのシートである基材層１を製造した。
【００６３】
次いで、図８のような連続工法で製造するため、製造された基材層１に白色シート２ａとバランスシート３を第１ラミネートロール１０を用いて約５ｋｇ/ｃｍ２の圧力でライネートすることにより図４のような構造の生地を製造したし、この際生地温度は約１４５℃であった。
【００６４】
転写印刷ロール２０及びＰＥＴ材質の転写印刷物２ｂを使って白色シート２ａに印刷効果を与えることにより印刷層２を形成した。この際、転写ＰＥＴフィルム２ｂには大理石模様を付与したし、印刷の下部(白色シートと当接する面)にはパールインクを用いて部分的に１次印刷を施した。
【００６５】
印刷まで終わった生地に機械的エンボスロール３０を使用して機械的エンボス模様４を付与したし、この際圧力は約５ｋｇ/ｃｍ２に設定したし、生地温度は約１２０℃であった。こうして図５のような構造の生地を製造した。
【００６６】
機械的エンボス模様４の付与まで終わった生地の潜熱(１２０℃)を用いて第２ラミネートロール４０で透明フィルム５をラミネートすることにより図６のような構造の生地を製造した。
【００６７】
このように製造された生地を約１５０℃に予熱し表面エンボスロール５０を用いて表面エンボス７を与えた。
【００６８】
最後に、表面処理を施して表面処理層６を形成した後所望のサイズに裁断することにより、連続工法で製造され立体感を持たせた図７のような構造の塩化ビニル樹脂床タイルを完成した。
【実施例２】
【００６９】
前記実施例１と同様に、基材層１、バランスシート３、透明フィルム５を製造した。
【００７０】
印刷層２の場合予め製造したし、具体的に実施例１と同様に製造した白色シート２ａにパールインクを用いて部分的に１次印刷を施した後、その上部にグラビア印刷機を使って大理石模様を２次印刷して印刷層２を製造した。
【００７１】
次いで、図９のような連続工法で製造するために、製造された基材層１に印刷層２とバランスシート３を機械的エンボスロール３０を用いて約５ｋｇ/ｃｍ２の圧力でラミネートすると同時に、機械的エンボス模様４を付与することにより図５のような構造の生地を製造した。
【００７２】
以降の製造過程は実施例１と同様である。
【比較例】
【００７３】
プレス工法を用いて図７のような構造の塩化ビニル樹脂床タイルを製造した。
【試験例】
【００７４】
表１は前記実施例１及び比較例で製造した床タイルの生産性を比較したもので、本発明に係る連続工法により床タイルの生産性が画期的に改善されたことが確認できる。
【表１】
0004699333.tif 000002
【図面の簡単な説明】
【００７５】
【図１】本発明により機械的エンボス模様を付与する一定形態の模様が付与された圧着ロールの断面図である。
【図２】本発明の一実施例により機械的エンボス模様を付与する一定形態の模様が付与された圧着ロールの平面図である。
【図３】本発明の他の実施例により機械的エンボス模様を付与する一定形態の模様が付与された圧着ロールの平面図である。
【図４】本発明により上から印刷層、基材層、バランスシートが固着された生地の断面図である。
【図５】図４の生地に一定形態の圧着ロールで機械的エンボス模様を付与した生地の断面図である。
【図６】図５の生地の上部に連続工法を用いて透明フィルムをラミネートした生地の断面図である。
【図７】図６の生地に表面エンボスと表面処理を施して完成した床タイル完成品の断面図である。
【図８】本発明の第１実施例による連続的な製造工程図である。
【図９】本発明の第２実施例による連続的な製造工程図である。
【符号の説明】
【００７６】
１: 基材層                       ２: 印刷層
２ａ: 白色シート                 ２ｂ: 転写印刷フィルム
３: バランスシート               ４: 機械的エンボス模様
５: 透明フィルム                 ６: 表面処理層
７: 表面エンボス                 １０: 第１ラミネートロール
２０: 転写印刷ロール             ３０: 機械的エンボスロール
４０: 第２ラミネートロール       ５０: 表面エンボスロール
【図１】
0004699333.tif 000003
【図２】
0004699333.tif 000004
【図３】
0004699333.tif 000005
【図４】
0004699333.tif 000006
【図５】
0004699333.tif 000007
【図６】
0004699333.tif 000008
【図７】
0004699333.tif 000009
【図８】
0004699333.tif 000010
【図９】
0004699333.tif 000011